(57)【要約】  【課題】高い視認性と優れた強力特性を兼ね備えたポリフッ化ビニリデン系モノフィラメントからなる釣り糸の提供。  【解決手段】ポリフッ化ビニリデン系樹脂８０〜９９重量％とポリエステル系樹脂１〜２０重量％との混合物を溶融紡糸してなる合成樹脂モノフィラメントからなる釣り糸であって、前記合成樹脂モノフィラメントは、引張強度が６００〜７６０ＭＰａ、結節強度が４７５〜５５０ＭＰａであり、かつスライドグラスに隙間無く巻かれた合成樹脂モノフィラメントに３６Ｗの電球から発する照度１５０〜８００ｌｘの光を当てた時に反射した光の輝度をＡ［ｍｃｄ／ｍ２］とし、合成樹脂モノフィラメントが巻かれていない状態のスライドグラスに同様の光を当てた時に反射した光の輝度をＢ［ｍｃｄ／ｍ２］とした場合の輝度比Ａ／Ｂが５〜４５であることを特徴とする釣り糸。【選択図】なし【特許請求の範囲】
【請求項１】
ポリフッ化ビニリデン系樹脂８０〜９９重量％とポリエステル系樹脂１〜２０重量％との混合物を溶融紡糸してなる合成樹脂モノフィラメントからなる釣り糸であって、前記合成樹脂モノフィラメントは、引張強度が６００〜７６０ＭＰａ、結節強度が４７５〜５５０ＭＰａであり、かつスライドグラスに隙間無く巻かれた合成樹脂モノフィラメントに３６Ｗの電球から発する照度１５０〜８００ｌｘの光を当てた時に反射した光の輝度をＡ［ｍｃｄ／ｍ２］とし、合成樹脂モノフィラメントが巻かれていない状態のスライドグラスに同様の光を当てた時に反射した光の輝度をＢ［ｍｃｄ／ｍ２］とした場合の輝度比Ａ／Ｂが５〜４５であることを特徴とする釣り糸。 
【請求項２】
前記ポリエステル系樹脂の融点が１５０〜２８０℃であることを特徴とする請求項１に記載の釣り糸。
【請求項３】
前記ポリエステル系樹脂が、（Ａ）ポリブチレンテレフタレート、（Ｂ）ポリトリメチレンテレフタレートおよび（Ｃ）ブチレンテレフタレート単位および／またはブチレンイソフタレート単位９０〜９８重量％と脂肪族ジカルボン酸のジブチルエステル単位２〜１０重量％とから構成される共重合ポリエステルから選ばれた少なくとも一種類であることを特徴とする請求項１または２に記載の釣り糸。
【発明の詳細な説明】
【技術分野】
【０００１】
本発明は、視認性が高く、かつ優れた強度特性を有するポリフッ化ビニリデン系樹脂を主体とする釣り糸に関するものである。
【背景技術】
【０００２】
ポリフッ化ビニリデン系樹脂（以下、特に指定しない限りＰＶｄＦという）を主体とする合成樹脂モノフィラメントは、強靭性、耐摩耗性、感度および耐候性などに優れており、特に、高比重（１．７９）で水中に沈みやすく、吸水性が殆どないことから、水産資材用途、特に釣り糸として好適に利用されてきた。
【０００３】
ところで、従来の釣りにおいては、浮きの動きによって魚信を捕らえていたが、浮きは視認性に富む反面、風、波、潮流などの外来因子の影響を受けて動いたり、流されたりすることから、魚信が捕らえにくく、それ故に釣りを難しくしていた。しかるに近年では、釣りの漁法が多様化するに伴い、外来因子の影響を受けやすい浮きを指標とせず、釣り糸、特に道糸の動きを指標として魚信を捕らえる方法が採られるようになった。
【０００４】
また、釣り糸の動きを利用して、釣り糸の先にある仕掛けの位置を変えたり、仕掛けの動きを操作したり、仕掛けにかかった獲物の動きを判断したりすることも盛んに行われるようになり、こうした方法にも、釣り糸への視認性の良さが求められるようになってきている。
【０００５】
そこで、釣り糸の視認性を向上させる方法として、例えばＰＶｄＦモノフィラメントを染色することにより、釣り場で目立つ色(例えば、黄色、オレンジ、ピンクなど)を付けて、色のコントラストを強調する方法（例えば、特許文献１参照）などが検討されてきたが、この方法の場合、無着色の釣り糸に比べれば視認性がある程度は向上するものの、糸自体が透明であることから、視認性の改良効果は未だに十分であるとはいえなかった。
【０００６】
こうした問題を解決する技術としては、例えば板状フィラー顔料を含む芯部と透明な鞘部とを有する芯鞘複合モノフィラメントを使用した釣り糸（例えば、特許文献２参照）や、星型断面で２つ以上の中空構造を持つ不透明な芯部と透明な鞘部とを有する芯鞘複合モノフィラメントを使用した釣り糸（例えば、特許文献３参照）などが既に知られている。
【０００７】
しかしながら、これらの釣り糸は、視認性が向上するものの、複合糸であることから製造方法が煩雑で製造コストが高くなるため、産業上利用するには十分満足できるものとはいえなかった。また、これらの釣り糸は板状フィラーや酸化チタンなどの固体が含まれているため、テグスとして重要な特性である強度、特に結節強度を十分得ることができなかった。
【０００８】
一方、種々のポリマーをブレンドして釣り糸を不透明にする方法も検討されており、例えばＰＶｄＦにポリオレフィン・アクリル系共重合樹脂を添加したモノフィラメントからなる釣り糸（例えば、特許文献４参照）などが既に知られているが、ポリオレフィン・アクリル系共重合樹脂は特殊なコポリマーであることから、汎用ポリマーとしては使用し難く、またポリオレフィン成分はＰＶｄＦとの相溶性が良くないため、ポリオレフィン・アクリル系共重合樹脂が糸中で異物として作用しやすく、得られたモノフィラメントの引張強度が低下するなどの問題があり、釣り糸として使用するには必ずしも十分といえるものではなかった。
【先行技術文献】
【特許文献】
【０００９】
【特許文献１】特許第３３６６９６７号公報
【特許文献２】特許第３６０７３９６号公報
【特許文献３】特許第３８１０３２８号公報
【特許文献４】特開２００２−２２７０２９号公報
【発明の概要】
【発明が解決しようとする課題】
【００１０】
本発明は、上述した従来技術における問題点の解決を課題として検討した結果達成されたものである。
【００１１】
したがって本発明の目的は、高い視認性と優れた強力特性を持つＰＶｄＦモノフィラメントからなる釣り糸を提供することにある。
【課題を解決するための手段】
【００１２】
上記の目的を達成するために本発明によれば、ポリフッ化ビニリデン系樹脂８０〜９９重量％とポリエステル系樹脂１〜２０重量％との混合物を溶融紡糸してなる合成樹脂モノフィラメントからなる釣り糸であって、前記合成樹脂モノフィラメントは、引張強度が６００〜７６０ＭＰａ、結節強度が４７５〜５５０ＭＰａであり、かつスライドグラスに隙間無く巻かれた合成樹脂モノフィラメントに３６Ｗの電球から発する照度１５０〜８００ｌｘの光を当てた時に反射した光の輝度をＡ［ｍｃｄ／ｍ２］とし、合成樹脂モノフィラメントが巻かれていない状態のスライドグラスに同様の光を当てた時に反射した光の輝度をＢ［ｍｃｄ／ｍ２］とした場合の輝度比Ａ／Ｂが５〜４５であることを特徴とする釣り糸が提供される。
【００１３】
なお、本発明の釣り糸においては、
前記ポリエステル系樹脂の融点が１５０〜２８０℃であること、および
前記ポリエステル系樹脂が、（Ａ）ポリブチレンテレフタレート、（Ｂ）ポリトリメチレンテレフタレートおよび（Ｃ）ブチレンテレフタレート単位および／またはブチレンイソフタレート単位９０〜９８重量％と脂肪族ジカルボン酸のジブチルエステル単位２〜１０重量％とから構成される共重合ポリエステルから選ばれた少なくとも一種類であること
が、いずれも好ましい条件であり、これらの条件を満たした場合には、さらに優れた効果を期待することができる。
【発明の効果】
【００１４】
本発明によれば、高い視認性と優れた強力特性とを同時に兼ね備えたＰＶｄＦモノフィラメントからなる釣り糸を得ることができる。したがって、本発明の釣り糸はこれらの優れた特性を活かして、ルアーラインや道糸用途に極めて有用である。
【図面の簡単な説明】
【００１５】
【図１】本発明の輝度比測定で使用する測定試料の概略図である。
【図２】本発明の輝度比を測定する装置を示した概略図である。
【符号の説明】
【００１６】
１  測定試料
２  スライドグラス
３  合成樹脂モノフィラメント
４  電球
５  試料台
６  輝度計
７  照射光
８  反射光
Ｗ  合成樹脂モノフィラメントの巻き幅［ｍｍ］
【発明を実施するための形態】
【００１７】
以下、本発明について詳細に説明する。
【００１８】
本発明の釣り糸は、ポリフッ化ビニリデン系樹脂８０〜９９重量％とポリエステル系樹脂１〜２０重量％との混合物を溶融紡糸してなる合成樹脂モノフィラメントからなる釣り糸であって、前記合成樹脂モノフィラメントは、引張強度が６００〜７６０ＭＰａ、結節強度が４７５〜５５０ＭＰａであり、かつスライドグラスに隙間無く巻かれた合成樹脂モノフィラメントに３６Ｗの電球から発する照度１５０〜８００ｌｘの光を当てた時に反射した光の輝度をＡ［ｍｃｄ／ｍ２］とし、合成樹脂モノフィラメントが巻かれていない状態のスライドグラスに同様の光を当てた時に反射した光の輝度をＢ［ｍｃｄ／ｍ２］とした場合の輝度比Ａ／Ｂが５〜４５であることを特徴とするものである。
【００１９】
まず、本発明で使用するポリフッ化ビニリデン系樹脂とは、フッ化ビニリデン単位を含む重合体であり、例えばフッ化ビニリデン単独重合体、フッ化ビニリデンを構成単位として７０重量％以上含有する共重合体、さらには、これら重合体の混合物が挙げられる。
【００２０】
また、フッ化ビニリデン単位との共重合モノマーとしては、４フッ化エチレン、６フッ化プロピレン、３フッ化エチレン、３フッ化塩化エチレン、フッ化ビニルなどが挙げられ、これらの少なくとも１種類を使用することができる。
【００２１】
本発明の釣り糸において、上記のポリフッ化ビニリデン系樹脂８０〜９９重量％とポリエステル系樹脂１〜２０重量％との混合物を溶融紡糸して得られた合成樹脂モノフィラメントからなることが必要であり、さらに、ポリフッ化ビニリデン系樹脂９０〜９９重量％とポリエステル系樹脂が１〜１０重量％からなることが好ましい。
【００２２】
これは、ポリエステル系樹脂が上記範囲を下回ると、糸の透明性が十分に下がらないため、視認性が得られにくく、逆に上記範囲を上回ると、高い強度が得られにくくなるからである。
【００２３】
また、ポリエステル系樹脂は、融点が１５０〜２８０℃であることが好ましく、さらには１６０〜２５０℃であることが好ましい。
【００２４】
これは、ポリエステル系樹脂の融点がＰＶｄＦの融点（１７５℃）に近いほど、両方のポリマーが溶融紡糸機内で安定な溶融状態となって、ＰＶｄＦとポリエステル系樹脂との混練状態がより均一になるからであり、これにより、吐出安定性や延伸安定性が得られ、紡糸トラブルが発生しにくくなる。
【００２５】
特に延伸過程では、ポリエステル系樹脂が均一に分散されるため、ＰＶｄＦとポリエステル系樹脂とがよく似た延伸挙動を示し、ＰＶｄＦとポリエステル系樹脂との相溶性は低いものの、ポリエステル系樹脂が異物として作用しにくくなって、引張強力を高く保つことができる。
【００２６】
こうした観点から言えば、ＰＶｄＦに含有せしめるポリエステル系樹脂としては、（Ａ）ポリブチレンテレフタレート、（Ｂ）ポリトリメチレンテレフタレート、（Ｃ）ブチレンテレフタレート単位および／またはブチレンイソフタレート単位９０〜９８重量％と脂肪族ジカルボン酸のジブチルエステル単位２〜１０重量％とから構成される共重合ポリエステルの中から選ばれた少なくとも一種類であることが好ましい。
【００２７】
ここで、（Ｃ）の共重合ポリエステルは、ブチレンテレフタレート単位および／またはブチレンイソフタレート単位９０〜９８重量％、特に９７〜９３重量％と、脂肪族ジカルボン酸のジブチルエステル単位２〜１０重量％、特に３〜７重量％とから構成される共重合ポリエステルであることが好ましい。
【００２８】
これは、脂肪族ジカルボン酸のジブチルエステル単位の共重合比率が上記範囲を下回ると、流動性が不足して紡糸不調を起こしやすく、逆に上記範囲を下回ると、溶融紡糸の際に紡糸口金の吐出孔周辺に汚れが付着しやすくなるばかりか、合成樹脂モノフィラメントの線径斑が増大しやすくなるからである。
【００２９】
また、共重合ポリエステル中の脂肪族ジカルボン酸のジブチルエステル単位としては、メチレン数が３〜１０個のジカルボン酸のジブチルエステル単位が好ましく、特にジブチルアジペート単位が好ましい。
【００３０】
なお、共重合ポリエステルは、２５℃の下、フェノール／テトラクロルエタン＝１／１の溶液中に溶かして測定した極限粘度［η］が０．３以上のものを使用するのが好ましい。
【００３１】
次に、本発明の釣り糸を構成する合成樹脂モノフィラメントは、引張強度が６００〜７６０ＭＰａ、結節強度が４７５〜５５０ＭＰａであることが必要であり、さらには引張強度が６５０〜７６０ＭＰａ、結節強度が５００〜５５０ＭＰａであることが好ましい。
【００３２】
これは、引張強度が上記範囲を下回ると、直線部の強度が低いために、釣り糸に適用しにくくなり、逆に引張強度が上記範囲を上回ると、繊維表層部のポリマーが高配向化するため結節強度が低下しやすくなるからである。
【００３３】
また、結節強度が上記範囲を下回ると、糸同士または糸と仕掛け金具との結び目が弱くなるために、釣り糸に適用しにくくなり、逆に上記範囲を上回る結節強度を得ることは、引張強度との関係上、技術的に難しくなるからである。
【００３４】
さらに、本発明の目的の一つである釣り糸の視認性は、反射光の強さと色のコントラストに影響される。
【００３５】
そこで、反射光の強さの指標を輝度とし、本発明においては、スライドグラスに隙間無く巻きつけた合成樹脂モノフィラメントに３６Ｗの電球から発する照度１５０〜８００ｌｘの光を当てた時に反射した光の輝度をＡ［ｍｃｄ／ｍ２］、合成樹脂モノフィラメントが巻かれていない状態のスライドグラスに同様の光を当てた時に反射した光の輝度をＢ［ｍｃｄ／ｍ２］とした場合の輝度比Ａ／Ｂが５〜４５であることが必要であり、さらに１０〜４５であることが好ましい。
【００３６】
これは、輝度比が上記範囲を下回ると、反射光が弱いために、十分な視認性が得られにくくなり、逆に上記範囲を上回る輝度比を得るためには、ポリエステル系樹脂の代わりに反射材の役割をする固体を添加しなければならず、このような固体は合成樹脂モノフィラメント内で異物として作用するために、強度を下げる原因となりやすいからである。
【００３７】
なお、本発明の目的と要求性能を阻害しない範囲であれば、合成樹脂モノフィラメントに可塑剤、耐光剤、紫外線吸収剤、酸化防止剤、蛍光増白剤、結晶化抑制剤などの添加剤を含有せしめることができる。
【００３８】
本発明の釣り糸を構成する合成樹脂モノフィラメントは、以下に説明する方法により効率的に製造することができる。
【００３９】
まず、合成樹脂モノフィラメントを溶融紡糸するに際しては、例えばエクストルダー型溶融紡糸機を使用して、ポリマー温度、押出圧力、口金口径、紡糸速度などの各条件を適宜選択することができる。
【００４０】
なお、ＰＶｄＦとポリエステル系樹脂とを混合する場合には、粉末状の両ポリマーを所定の重量比率で混合した後、２軸混練押出機やドウミキサーなどへ供給し、加熱下で混練して樹脂ペレット化する方法、またはペレット状の両ポリマーをドライブレンドする方法などを使用することも可能である。
【００４１】
次に、溶融紡糸機から紡出されたポリマー溶融物は、短い気体ゾーンを通過した後、例えば水、グリセリン、ポリエチレングリコールなどの冷却媒体中で冷却固化されて、未延伸糸となる。
【００４２】
冷却固化された未延伸糸は、引き続き１段乃至多段延伸される。この際、未延伸糸は、温水、ポリエチレングリコール、グリセリンおよびシリコーンオイルなどの熱媒体浴、熱気体浴、または水蒸気浴中で、全延伸倍率５．０倍以上、好ましくは５．５倍以上に延伸される。
【００４３】
さらに、延伸された合成樹脂モノフィラメントは、延伸歪みの除去を目的として、適宜定長および／または弛緩熱処理を行なってもよい。
【００４４】
なお、本発明においては、輝度比が５〜４５の範囲であれば、既存の着色・染色方法を利用して、黄色、オレンジ、ピンクなどの色を合成樹脂モノフィラメントに施してもよく、こうすることで、色のコントラストが強調されて、視認性がさらに向上する。
【００４５】
また、本発明の釣り糸の断面形状は、必ずしも円形断面だけに限定はされず、その目的に応じて、三角断面、四角断面などの多角形断面や多葉断面などの異形断面であってもよく、さらには合成樹脂モノフィラメント同士を撚り合わせたり、単糸に縒りを掛けたりするなどの２次加工したものであってもよい。
【００４６】
さらに、本発明の釣り糸の直径についても特に限定はされないが、釣り糸としては通常０．０５ｍｍ〜１ｍｍが好ましく、視認性および強度特性の点から言えば、さらに０．１ｍｍ〜０．７ｍｍが好ましい。
【００４７】
こうして得られた合成樹脂モノフィラメントを釣り糸として使用した場合には、従来のＰＶｄＦモノフィラメントからなる釣り糸に比べて高い視認性と優れた強度特性とを兼ね備えた釣り糸となることから、特にルアーラインや道糸用途に有用である。
【実施例】
【００４８】
以下に、本発明の釣り糸を実施例に基づいて説明するが、合成樹脂モノフィラメントの各物性測定と釣り糸の評価は以下の方法に準じて行った。
【００４９】
［引張強度および結節強度］
ＪＩＳ  Ｌ１０１３の規定に準じて測定した。
【００５０】
［輝度比］
図１に示すように、スライドグラス２（松浪ガラス工業製Ｓ−１１１１）に測定対象の合成樹脂モノフィラメント３を幅Ｗが１０ｍｍになるように均一に隙間なく巻き、測定試料１を作成した。
【００５１】
そして、図２に示すように、暗室内で、３６Ｗ（４０形）の電球４（Ｎａｔｉｏｎａｌ製  ＬＷ１００Ｖ３６ＷＬ／１Ｐ）を使用して、測定試料１に照度１５０〜８００ｌｘの照射光７を当て、反射光８の輝度Ａ［ｍｃｄ／ｍ２］を輝度計６（コニカミノルタ  センシング社製  ＬＳ−１００）で測定した。
【００５２】
なお、測定位置は、巻きつけられた合成樹脂モノフィラメント３のほぼ中央部分とし、背景に反射のない黒布を使用した。
【００５３】
また、合成樹脂モノフィラメントが巻かれていないスライドグラス２にも同じように照射光７を当て、反射光８の輝度Ｂ［ｍｃｄ／ｍ２］を輝度計６で測定した。
【００５４】
そして、測定した２つの輝度ＡおよびＢから、輝度比Ａ／Ｂ［−］を求めた。
【００５５】
［視認性］
複数の釣り人に実釣評価してもらい、次の二段階で評価した。
○…釣り場で十分視認可能であった、
×…釣り場で視認不可能であった。
【００５６】
［実釣評価］
複数の釣り人に実釣評価してもらい、次の三段階で評価した。
◎…特に問題はなく、従来の釣り糸より使いやすかった、
○…特に問題はなかったが、従来の釣り糸と同等であった、
×…糸の抵抗や強度などに問題があり、釣りを続けることができなくなったか、もしくは釣りに適さなかった。
【００５７】
［実施例１］
ＰＶｄＦペレット（ダイキン社製  ＶＰ８３５）９５重量％とポリブチレンテレフタレートペレット（東レ社製  １１００Ｓ、融点２２４℃、以下ＰＢＴと言う）５重量％との混合物をドライブレンドした後、エクストルダー型紡糸機に供給し、２６０℃の紡糸温度で溶融混練して、紡糸口金からポリマー溶融物を紡出した。
【００５８】
そして、このポリマー溶融物を２０℃のポリエチレングリコール液中で冷却固化して未延伸糸とし、さらにこの未延伸糸を１６５℃のポリエチレングリコール浴中で３．５倍の一段目延伸を行い、次に１５５℃のポリエチレングリコール浴中で０．９５倍の中間熱処理を行った。
【００５９】
さらに、１８０℃の乾熱浴中で全延伸倍率が６．４倍となるように二段目延伸を行い、引き続いて１５５℃の乾熱浴中で０．９０倍の熱処理を施すことにより、直径約０．２２ｍｍの合成樹脂モノフィラメントを得た。
【００６０】
［実施例２］
実施例１で使用したＰＶｄＦペレット８５重量％と共重合ポリエステルペレット（ブチレンテレフタレート単位：６５．３重量％、ブチレンイソフタレート単位：３０．１重量％、ブチレンアジペート単位：４．６重量％から構成）１５重量％との混合物を原料に使用し、延伸後に染色を施したこと以外は、実施例１と同じ製造方法で合成樹脂モノフィラメントを得た。
【００６１】
なお、染色液は、水性分散液９２重量％に黄色分散染料（三菱化成ヘキスト社製  ダイヤニックスＡＣＥイエロー）を８重量％分散配合したものを使用し、特許第３３６６９６７号に記載の方法で染色を施した。
【００６２】
［実施例３］
実施例１で使用したＰＶｄＦペレット９５重量％、実施例２で使用した共重合ポリエステルペレット２．５重量％、およびポリトリメチレンテレフタレートペレット（Ｄｕｐｏｎｔ社製  ＭＮ−１２６、融点２２０℃、以下ＰＴＴと言う）２．５重量％の混合物を原料に使用したこと以外は、実施例１と同じ製造方法で合成樹脂モノフィラメントを得た。
【００６３】
［実施例４］
ＰＶｄＦペレット９８重量％とポリエチレンテレフタレートペレット（東レ社製  Ｔ２００、融点２５５℃、以下ＰＥＴと言う）２重量％の混合物を原料に使用したこと以外は、実施例１と同じ製造方法で合成樹脂モノフィラメントを得た。
【００６４】
［実施例５］
ＰＶｄＦペレット９９重量％と共重合ポリエステルペレット（東レ製  ケミットＲ２４８、融点１１３℃）１重量％の混合物を原料に使用したこと以外は、実施例１と同じ製造方法で合成樹脂モノフィラメントを得た。
【００６５】
［比較例１］
ＰＶｄＦペレットのみ（１００重量％）を使用したこと以外は、実施例１と同じ製造方法で合成樹脂モノフィラメントを得た。
【００６６】
［比較例２］
比較例１において、延伸後に実施例２と同じ方法で染色を施したこと以外は、実施例１と同じ製造方法で合成樹脂モノフィラメントを得た。
【００６７】
［比較例３］
ＰＶｄＦペレット９９．９８重量％と粉末状の酸化チタン（富士チタン工業製ＴＡ−３００）０．０２重量％との混合物を原料に使用したこと以外は、実施例１と同じ製造方法で合成樹脂モノフィラメントを得た。
【００６８】
［比較例４］
ＰＶｄＦペレット６０重量％とＰＢＴペレット４０重量％との混合物を原料に使用したこと以外は、実施例１と同じ製造方法で合成樹脂モノフィラメントを得た。
【００６９】
［比較例５］
ＰＶｄＦペレット９９．８重量％とＰＢＴペレット０．２重量％との混合物を原料に使用したこと以外は、実施例１と同じ製造方法で合成樹脂モノフィラメントを得た。
【００７０】
以上、各合成樹脂モノフィラメントの原料組成および各種物性を表１、２に示し、これら合成樹脂モノフィラメントを釣り糸に使用した場合の評価結果を表２に併せて示す。
【００７１】
【表１】
2010178663.tif 000002
【００７２】
【表２】
2010178663.tif 000003
【００７３】
表２の結果から明らかなように、本発明の釣り糸（実施例１〜５）は、高い視認性と優れた強度特性とを同時に兼ね備えており、釣り糸として従来のものよりも優れていることが分かる。
【００７４】
一方、ＰＶｄＦのみからなる釣り糸（比較例１）は、強度が優れるものの視認性が悪く、目印となる浮きを使用しなければならなかった。
【００７５】
また、ＰＶｄＦモノフィラメントに染色を施した釣り糸（比較例２）は、釣り場との色のコントラストにより視認性がやや改善されたものの、透明な糸であるため、天候によって見えにくいことがあった。
【００７６】
ＰＶｄＦに酸化チタンを添加した釣り糸（比較例３）は、視認性が向上したものの、強度低下が著しく、十分な実釣成果が得られなかった。
【００７７】
さらに、ポリエステル系樹脂の添加量が多い釣り糸（比較例４）も、視認性が向上したものの、強度低下が著しく、十分な実釣成果が得られず、逆に、ポリエステル系樹脂の添加量が少ない釣り糸（比較例５)は、強度が優れているものの視認性が悪く、改善効果が得られなかった。
【産業上の利用可能性】
【００７８】
以上説明したように、本発明の釣り糸は、従来のＰＶｄＦモノフィラメントからなる釣り糸に比べて視認性が高く、優れた強度特性を有するため、特にルアーラインや道糸としてその性能を遺憾なく発揮する。
【図１】
2010178663.tif 000004
【図２】
2010178663.tif 000005